(57)【要約】【課題】モータ式燃料ポンプの耐摩耗性軸受を提供する。【解決手段】モータ式燃料ポンプの軸受を、質量％で、黒鉛：１〜５％、Ｐを５〜１０％含有のＣｕ−Ｐ合金：２〜９％、Ｎｉを２１〜２６％含有のＣｕ−Ｎｉ合金：残り、からなる配合組成を有する圧粉体の焼結体からなると共に、Ｃｕ−Ｎｉ合金粒の素地に気孔率：８〜１８％の割合で気孔が分散分布し、かつ前記Ｃｕ−Ｎｉ合金粒の相互粒界部にＰ成分、前記気孔内に遊離黒鉛がそれぞれ分布した組織を有するＣｕ−Ｎｉ系焼結合金で構成する。【選択図】        なし【特許請求の範囲】
【請求項１】
質量％で、
黒鉛：１〜５％、
Ｐを５〜１０％含有のＣｕ−Ｐ合金：２〜９％、
Ｎｉを２１〜２６％含有のＣｕ−Ｎｉ合金：残り、
からなる配合組成を有する圧粉体の焼結体からなると共に、Ｃｕ−Ｎｉ合金粒の素地に気孔率：８〜１８％の割合で気孔が分散分布し、かつ前記Ｃｕ−Ｎｉ合金粒の相互粒界部にＰ成分、前記気孔内に遊離黒鉛がそれぞれ分布した組織を有するＣｕ−Ｎｉ系焼結合金で構成したことを特徴とする、モータ式燃料ポンプの耐摩耗性軸受。
【発明の詳細な説明】
【０００１】
【発明の属する技術分野】
この発明は、すぐれた耐摩耗性と耐食性、さらに高強度を有するＣｕ−Ｎｉ系焼結合金で構成され、したがって特にモータ式燃料ポンプの小型化および軽量化に適合すると共に、適用に際してはすぐれた耐摩耗性を長期に亘って発揮する軸受に関するものである。
【０００２】
【従来の技術】
従来、一般に燃料としてガソリンや軽油などの液体燃料を用いるエンジンにはモータ式燃料ポンプが備えられており、例えばガソリンエンジン用モータ式燃料ポンプとして図２に概略横断面図で示される構造のものが知られている。
すなわち、図示される通り上記モータ式燃料ポンプは、ケーシング内において、モータの両端部に固設した回転軸が軸受に支持され、前記回転軸の一方端部にはインペラが挿入され、かつ前記インペラ、モータ（アーマチュア）の外周面、および軸受と回転軸との間の図示しない隙間にそって狭い間隙のガソリン流通路が形成された構造を有し、前記モータの回転でインペラが回転し、このインペラの回転でガソリンがケーシング内に取り込まれ、取り込まれたガソリンはインペラ、モータの外周面、および軸受と回転軸との間の図示しない隙間にそって形成された前記ガソリン流通路を通って送り出され、別設のガソリンエンジンに送り込まれるように作動するものである。なお、図２では両軸受の外周部を微量の燃料が通過し、インペラで昇圧されたガソリンは図示しないケーシングの燃料通路を通してアーマチュア外周面のところまで到達する。
また、上記のモータ式燃料ポンプの構造部材である上記軸受として各種の高強度Ｃｕ系焼結合金が用いられている（例えば特許文献１、２、および３参照）。
【０００３】
【特許文献１】
特開昭５４−２６２０６号公報
【特許文献２】
特開昭５５−１１９１４４号公報
【特許文献３】
特公昭５７−１６１７５号公報
【０００４】
【発明が解決しようとする課題】
一方、近年の例えば自動車などのエンジンの小型化および軽量化はめざましく、これに伴って、これに用いられる燃料ポンプにも小型化および軽量化が強く求められ、さらにこれに付随してこれの構造部材である軸受にも小寸化および薄肉化が求められることになる。しかし上記の構造のモータ式燃料ポンプの場合、吐出性能を確保しつつこれを小型化するには、高駆動すなわち回転数を高くすることが必要であり、そうすると、燃料ポンプ内に取り込まれたガソリンなどの液体燃料は一段と狭くなった間隙の流通路を高圧で、かつ速い流速で通り抜けることになり、このような条件下では特にモータ式燃料ポンプの構造部材である軸受には、小寸化および薄肉化と相俟って一段の高強度と耐摩耗性が要求されることになるが、上記の構造のモータ式燃料ポンプに用いられているＣｕ系焼結合金製軸受においては、いずれも高強度を有するものの、十分な耐摩耗性を具備するものでないため、摩耗進行が速く、さらにこの摩耗進行は前記液体燃料が硫黄やその化合物などを不純物として含有する場合には、一層促進されるようになり、この結果比較的短時間で使用寿命に至るのが現状である。
【０００５】
【課題を解決するための手段】
そこで、本発明者らは、上述のような観点から、小型化されて、高駆動操業されるモータ式燃料ポンプに用いるのに適した軸受を開発すべく研究を行った結果、
モータ式燃料ポンプの軸受を、質量％（以下、％は質量％を示す）で、
黒鉛：１〜５％、
Ｐを５〜１０％含有のＣｕ−Ｐ合金：２〜９％、
Ｎｉを２１〜２６％含有のＣｕ−Ｎｉ合金：残り、
からなる配合組成を有する圧粉体の焼結体からなると共に、図１に光学顕微鏡による組織写真の模式図で示される通り、Ｃｕ−Ｎｉ合金粒の素地に気孔率：８〜１８％の割合で気孔が分散分布し、かつ前記Ｃｕ−Ｎｉ合金粒の相互粒界部にＰ成分、前記気孔内に遊離黒鉛がそれぞれ分布した組織を有するＣｕ−Ｎｉ系焼結合金で構成すると、素地を構成するＣｕ−Ｎｉ合金粒によってすぐれた耐摩耗性および耐食性が確保され、さらに前記素地に分散分布した気孔内に分布する潤滑性の高い遊離黒鉛の作用、および液体燃料の高圧高速流を生起せしめるモータの高速回転により軸受が受ける摩擦抵抗が、軸受内に存在する気孔を介して軸受外周面から軸受内周面に供給される液体燃料によって形成される流体潤滑膜の作用で、耐摩耗性の一段の向上が図られるようになり、しかも前記Ｃｕ−Ｎｉ合金粒相互間の接合強度が、焼結時にＣｕ−Ｎｉ合金相互間にあってこれら相互間の焼結性を向上させるＰ成分の作用で著しく高いものとなることから、軸受自体が高強度をもつようになり、したがって、この結果のＣｕ−Ｎｉ系焼結合金で構成された軸受は、これの小寸化および薄肉化を可能とし、かつ液体燃料の高圧高速流に曝された環境下ですぐれた耐摩耗性を発揮し、さらに硫黄やその化合物などを不純物として含有する液体燃料に対してもすぐれた耐食性を示す、という研究結果を得たのである。
【０００６】
この発明は、上記の研究結果に基づいてなされたものであって、
黒鉛：１〜５％、
Ｐを５〜１０％含有のＣｕ−Ｐ合金：２〜９％、
Ｎｉを２１〜２６％含有のＣｕ−Ｎｉ合金：残り、
からなる配合組成を有する圧粉体の焼結体からなると共に、Ｃｕ−Ｎｉ合金粒の素地に気孔率：８〜１８％の割合で気孔が分散分布し、かつ前記Ｃｕ−Ｎｉ合金粒の相互粒界部にＰ成分、前記気孔内に遊離黒鉛がそれぞれ分布した組織を有するＣｕ−Ｎｉ系焼結合金で構成してなる、モータ式燃料ポンプの耐摩耗性軸受に特徴を有するものである。
【０００７】
つぎに、この発明のモータ式燃料ポンプの軸受において、これを構成するＣｕ−Ｎｉ系焼結合金の配合組成および気孔率を上記の通りに限定した理由を説明する。
（１）配合組成
（ａ）Ｃｕ−Ｎｉ合金
Ｃｕ−Ｎｉ合金は、上記の通りすぐれた耐摩耗性と耐食性を有し、焼結後Ｃｕ−Ｎｉ合金粒からなる素地を形成して、軸受自体にすぐれた耐摩耗性と耐食性を具備せしめる作用があるが、Ｃｕとの合量に占めるＮｉの含有割合が２１％未満では軸受にすぐれた耐摩耗性と耐食性を確保することができず、一方がその含有割合が同じく２６％を越えると焼結性が急激に低下し、強度低下が避けられなくなることから、その含有割合をＮｉ：２１〜２６％と定めた。
【０００８】
（ｂ）Ｃｕ−Ｐ合金
Ｃｕ−Ｐ合金のＰ成分には、焼結時にＣｕ−Ｎｉ合金相互間にあってこれら相互間の焼結性を向上させ、もってＣｕ−Ｎｉ合金粒で構成される素地の強度、すなわち軸受の強度を向上させる作用があるが、Ｃｕとの合量に占めるＰの含有割合が５％未満では十分な焼結性を発揮させることができず、一方その含有割合が１０％を越えるとＣｕ−Ｎｉ合金粒境界部の強度が急激に低下するようになることから、その含有割合を５〜１０％と定めた。
また、Ｃｕ−Ｐ合金の全体に占める割合が２％未満では、Ｃｕ−Ｎｉ合金粒相互間に十分な接合強度を確保することができず、強度低下の原因となり、一方同割合が９％を越えると、素地のＣｕ−Ｎｉ合金粒界部の強度低下が避けられないことから、その全体割合を２〜９％と定めた。
【０００９】
（ｃ）黒鉛
黒鉛は、主として素地に分散分布する気孔内に遊離黒鉛として存在し、軸受にすぐれた潤滑性を付与し、もって軸受の耐摩耗性向上に寄与する作用があるが、その含有割合が１％未満では前記作用に所望の向上効果が得られず、一方その含有割合が５％を越えると強度が急激に低下するようになることから、その含有割合を１〜５％と定めた。
【００１０】
（２）気孔率
Ｃｕ−Ｎｉ合金粒の素地に分散分布する気孔には、上記の通り液体燃料の高圧高速流通下で軸受が受ける強い摩擦および高い面圧を緩和し、もって軸受の摩耗を著しく抑制する作用があるが、その気孔率が８％未満では、素地中に分布する気孔の割合が少なくなり過ぎて前記作用を十分満足に発揮することができず、一方その気孔率が１８％を越えると、軸受の強度が急激に低下するようになることから、その気孔率を８〜１８％と定めた。
【００１１】
【発明の実施の態様】
この発明のモータ式燃料ポンプの軸受を実施例により具体的に説明する。
原料粉末として、いずれも３０〜１００μｍの範囲内の所定の平均粒径を有するＣｕ−Ｎｉ合金（Ｎｉ含有割合は表１に表示）粉末、Ｃｕ−Ｐ合金（同じくＰ含有割合は表１に表示）粉末、黒鉛粉末、Ｓｎ粉末、Ｃｏ粉末、Ｆｅ粉末、およびＣｕ粉末を用意し、これら原料粉末を表１，２に示される配合組成に配合し、ステアリン酸を１％加えてＶ型混合機で２０分間混合した後、４００〜５００ＭＰａの範囲内の所定の圧力で圧粉体にプレス成形し、この圧粉体をアンモニア分解ガス雰囲気中、８７０℃に４０分間保持の条件で焼結し、さらに最終的に４００〜５００ＭＰａの範囲内の所定の圧力でサイジング処理することにより、それぞれ表１に示される気孔率を有するＣｕ−Ｎｉ系焼結合金またはＣｕ系焼結合金でそれぞれ構成され、かついずれも外形：９ｍｍ×内径：５ｍｍ×高さ：６ｍｍの寸法をもった本発明軸受１〜１５および従来軸受１〜３をそれぞれ製造した。
この結果得られた本発明軸受１〜１５および従来軸受１〜３について、その任意断面を光学顕微鏡（２００倍）を用いて観察したところ、本発明軸受１〜１５は、いずれもＣｕ−Ｎｉ合金粒の素地に気孔率：８〜１８％の割合で気孔が分散分布し、かつ前記Ｃｕ−Ｎｉ合金粒の相互粒界部にＰ成分、前記気孔内に遊離黒鉛がそれぞれ分布した組織を示し、一方、従来軸受１〜３は、いずれもＣｕ系合金の素地に遊離黒鉛がそれぞれ分散分布した組織を示した。
なお、図１は本発明軸受３の光学顕微鏡による組織写真の模式図である。
【００１２】
ついで、上記の本発明軸受１〜１５および従来結軸受１〜３を外形寸法が長さ：１１０ｍｍ×直径：４０ｍｍの燃料ポンプに組み込み、この燃料ポンプをガソリンタンク内に設置し、
インペラの回転数：５０００（最小回転数）〜１５０００（最大回転数）ｒ．ｐ．ｍ．、
ガソリンの流量：５０リットル／時（最小流量）〜２５０リットル／時（最大流量）、
軸受が高速回転軸より受ける圧力：最大５００ＫＰａ、
試験時間：５００時間、
の条件、すなわちガソリンが狭い間隙を高速で流通し、これを生起せしめるモータの高速回転軸によって軸受が高圧を受け、かつ速い流速のガソリンに曝される条件で実機試験を行い、試験後の軸受面における最大摩耗深さを測定した。この測定結果を同じく表１，２に示した。
また、表１，２には強度を評価する目的で、それぞれの軸受の圧壊強度を示した。
【００１３】
【表１】
2004324712.tif 000002
【００１４】
【表２】
2004324712.tif 000003
【００１５】
【発明の効果】
表１，２に示される結果から、Ｃｕ−Ｎｉ系焼結合金で構成された本発明軸受１〜１５は、いずれも素地を構成するＣｕ−Ｎｉ合金粒によってすぐれた耐摩耗性と耐食性、前記Ｃｕ−Ｎｉ合金粒の相互粒界部に分布するＰ成分の焼結性向上効果による高強度を有し、かつ気孔による流体潤滑膜形成作用と遊離黒鉛作用による耐摩耗性向上効果と相俟って、特にモータ式燃料ポンプの軸受として用いた場合、ガソリンの高圧高速流通下で、一段とすぐれた耐摩耗性を発揮するのに対して、Ｃｕ系焼結合金からなる従来軸受１〜３は、同等の高強度を有するものの、摩耗の進行が相対的に速く、比較的短時間で使用寿命に至ることが明らかである。
上述のように、この発明の軸受は、通常の液体燃料を用いるエンジンのモータ式燃料ポンプ用としては勿論のこと、特にモータ式燃料ポンプの小型化および高駆動化に伴って回転軸から高面圧を受け、かつ液体燃料の高速流に曝される環境下で用いた場合でも、さらに液体燃料が不純物として硫黄やその化合物などを含有する場合にも、すぐれた耐摩耗性を発揮するものであるから、液体燃料を用いるエンジンの軽量化、並びに高性能化に十分満足に対応できるものである。
【図面の簡単な説明】
【図１】本発明軸受３の光学顕微鏡による組織写真（２００倍）の模式図である。
【図２】ガソリンエンジン用モータ式燃料ポンプの概略横断面図である。
【図１】
2004324712.tif 000004
【図２】
2004324712.tif 000005